Procédé de production industrielle d’argiles calcinées utilisant un four à micro-ondes (2) muni : - d’un corps de chauffe (4), - d’au moins un générateur de micro-ondes (24a, 24b) et d’au moins un guide d’ondes (22) s’étendant suivant une direction longitudinale à l’intérieur du corps de chauffe (4), le procédé comportant les étapes suivantes : a) on introduit de l’argile à l’intérieur du corps de chauffe (4), b) on expose l’argile introduite dans le corps de chauffe (4) aux micro-ondes émises par ledit au moins un générateur de micro-ondes (24a, 24b) et acheminées dans le corps de chauffe (4) par ledit au moins un guide d’ondes (22), de manière à déshydroxyler au moins une partie de l’argile introduite et produire une argile calcinée, c) on extrait du corps de chauffe (4) l’argile calcinée produite. Procédé selon la revendication 1, selon lequel, le corps de chauffe (4) du four à micro-ondes (2) s’étendant selon un axe longitudinal (X-X) entre deux extrémités longitudinales opposées, - l’argile est introduite, à l’étape a), à une première des deux extrémités longitudinales du corps de chauffe (4), - à l’étape b) on fait avancer l’argile et/ou l’argile calcinée contenues dans le corps de chauffe selon une direction parallèle à l’axe longitudinal (X-X) du corps de chauffe (4), de la première extrémité longitudinale vers une deuxième extrémité longitudinale - l’argile calcinée est extraite, à l’étape c), à la deuxième extrémité longitudinale du corps de chauffe. Procédé selon la revendication 2, selon lequel la production d’argiles calcinées est réalisée en continu. Procédé selon l’une des revendications 2 et 3, selon lequel - ledit guide d’ondes (22) comprenant un guide d’onde à fentes (32) monté à l’intérieur du corps de chauffe (4), s’étendant selon une direction longitudinale parallèle à l’axe longitudinal (X-X) du corps de chauffe (4) et raccordé à l’une de ses extrémités (F, F) audit générateur de micro-ondes (24a , 24b), - à l’étape a), l’argile est introduite dans le corps de chauffe (4) par un système d’alimentation (34) débouchant dans le corps de chauffe (4) à la première desdites deux extrémités longitudinales de celui-ci, - à l’étape c), on extrait l’argile calcinée par un système d’évacuation (36) s’ouvrant dans le corps de chauffe (4) à la deuxième extrémité longitudinale de celui-ci, - au cours de l’étape b), on met en rotation ledit corps de chauffe (4) autour de son axe longitudinal (X-X), on incline l’axe longitudinal (X-X) du corps de chauffe (4) par rapport à l’horizontale de façon à réguler la vitesse d’avance de l’argile dans le corps de chauffe (4). Procédé selon l’une des revendications 1 à 4, selon lequel on piège les micro-ondes à l’intérieur du four (2) grâce à deux capots (14) fixes, chaque capot (14) étant monté sur l’une des extrémités longitudinales du corps de chauffe (4) avec interposition de joints annulaires de piégeage d’ondes (16). Procédé selon l’une des revendications 1 à 5, selon lequel, à l’étape b), on évacue les gaz libérés lors du chauffage de l’argile par un dispositif d’évacuation des gaz (42) assurant une mise en dépression du corps de chauffe (4) du four (2) et/ou on injecte des gaz à l’intérieur du corps de chauffe (4). Procédé selon l’une des revendications 1 à 6, selon lequel, - le four (2) comportant deux générateurs de micro-ondes (24a, 24b) et deux guides d’ondes (22a, 22b) correspondants et - le corps de chauffe (4) du four (2) comportant une première partie dans laquelle s’étend un premier (22a) desdits deux guides d’ondes (22) associé à un premier (24a) desdits deux générateurs de micro-ondes et une deuxième partie dans laquelle s’étend le deuxième guide d’ondes (22b) associé au deuxième générateur de micro-ondes (24b), à l’étape b), l’argile traverse successivement la première partie puis la deuxième partie du corps de chauffe (4), lesdites première et deuxième parties du corps de chauffe (4) présentant des profils de températures différents. Procédé selon la revendication 7, selon lequel le premier générateur de micro-ondes (24a) et le premier guide d’ondes (22a) étant configurés de manière à produire une augmentation progressive de la température le long de la première partie du corps de chauffe (4) et le deuxième générateur de micro-ondes (24b) et le deuxième guide d’ondes (22b) étant configurés de manière à maintenir une température cible constante le long de la deuxième partie du corps de chauffe (4), à l’étape b), l’argile est soumise à l’augmentation progressive de la température lors de son avance le long de la première partie du corps de chauffe (4) puis est maintenue à la température cible lors de son avance le long de la deuxième partie du corps de chauffe (4). Procédé selon l’une des revendications 1 à 8, selon lequel à l’étape a), l’argile introduite dans le corps de chauffe (4) du four (2) comprend un unique composant ou plusieurs composants, parmi les composants suivants : kaolinite, illites, palygosrkytes, smectites, halloysites, interstratifiés, micas. Procédé selon la revendication 9, selon lequel, à l’étape a), on introduit dans le corps de chauffe (4) un matériau comportant ladite argile, ledit matériau comprenant entre 25 et 75 % en poids d’un ou plusieurs desdits composants. Procédé selon l’une des revendications 1 à 10, selon lequel, à l’étape b), on chauffe l’argile à une température comprise entre 550 et 850 degrés Celsius pour réaliser la déshydroxylation d’au moins une partie de cette argile . Procédé selon l’une des revendications précédentes, selon lequel on sèche l’argile à l’aide d’un dispositif de séchage (120) avant son introduction dans le corps de chauffe (4). Procédé selon l’une des revendications précédentes, selon lequel on broie l’argile avant son introduction dans le corps de chauffe (4). Procédé selon la revendication précédente, selon lequel, après broyage, on filtre l’argile et/ou on la stocke avant son introduction dans le corps de chauffe (4). Procédé selon l’une des revendications 13 et 14, selon lequel, avant son introduction dans le corps de chauffe (4), l’argile est préchauffée dans un dispositif de préchauffage (180). Procédé selon la revendication précédente, selon lequel, avant son préchauffage, on sèche l’argile à l’aide d’un dispositif de séchage (120), et selon lequel les gaz chauffés dans le dispositif de préchauffage et/ou les gaz libérés lors du chauffage de l’argile dans le four (2) sont recirculés vers le dispositif de séchage (120). Procédé selon l’une des revendications 15 et 16, selon lequel les gaz libérés lors du chauffage de l’argile dans le four (2) sont recirculés vers le dispositif de préchauffage (180). Procédé selon l’une des revendications 12 à 17, selon lequel, après l’étape c), l’argile calcinée est calcinée à nouveau à l’aide d’un calcinateur flash (230) à énergie fossile. Procédé selon l’une des revendications 12 à 18, selon lequel, après l’étape c), l’argile est acheminée à travers un système de refroidissement (210) pour être refroidie. Procédé selon la revendication 19, selon lequel, avant son introduction dans le corps de chauffe (4), l’argile est préchauffée dans un dispositif de préchauffage (180 ; 185) et selon lequel la chaleur de l’argile calcinée récupérée par le système de refroidissement (210) est réutilisée par le dispositif de préchauffage (180 ; 185). Procédé selon l’une des revendications 1 à 12, selon lequel on broie l’argile calcinée après son extraction hors du corps de chauffe (4). Procédé selon la revendication 21, selon lequel l’argile calcinée broyée est filtrée et/ou stockée. Procédé selon la revendication 22, selon lequel, avant l’étape a), l’argile est préchauffée par acheminement à travers un dispositif de traitement thermique à énergie fossile (185). Procédé selon la revendication précédente, selon lequel, avant son préchauffage, on sèche l’argile à l’aide d’un dispositif de séchage (120), et selon lequel les gaz chauffés dans le dispositif de traitement thermique à énergie fossile et/ou dans le four (2) sont recirculés vers le dispositif de séchage (120). Procédé selon l’une des revendications précédentes, selon lequel le corps de chauffe (4) est muni intérieurement de pales de brassage qui s’étendent de manière inclinée par rapport à l’axe longitudinal du corps de chauffe et sont solidaires en rotation avec celui-ci, et, à l’étape b), on met en rotation les pales de brassage avec le corps de chauffe (4) tout en inclinant l’axe longitudinal de celui-ci pour faire avancer l’argile et/ou l’argile calcinée contenue dans le corps de chauffe (4). Procédé selon l’une des revendications précédentes, selon lequel on calcine l’argile sans produire de dioxyde de carbone.